(57)【要約】【課題】吸水寸法変化を抑制することができ、また、機械的強度、耐久性、及び耐摩耗性を向上することができる電動パワーステアリング装置用減速ギヤ機構を提供する。【解決手段】減速ギヤ機構４０は、金属製芯管４２の外周部に５〜５０重量％の繊維状充填剤を含有する樹脂組成物からなるギヤ４３を一体に形成したウォームホイール３１を備え、ギヤ４３のギヤ歯４４の歯面に、噛み合いによるすべり方向と略平行な方向性を有するＲａ０．０５μｍ〜２μｍの表面粗さ面を形成する。【選択図】図３
2009202754.tif 000002
【特許請求の範囲】
【請求項１】
電動モータの出力をステアリングシャフトに減速して伝達するための電動パワーステアリング装置用減速ギヤ機構において、
金属製芯管の外周部に一体に形成され、５〜５０重量％の繊維状充填剤を含有する樹脂組成物からなるギヤを備え、
前記ギヤの歯面に、噛み合いによるすべり方向と略平行な方向性を有する表面粗さ面を形成することを特徴とする電動パワーステアリング装置用減速ギヤ機構。
【請求項２】
電動モータの出力をステアリングシャフトに減速して伝達するための電動パワーステアリング装置用減速ギヤ機構において、
５〜５０重量％の繊維状充填剤を含有する樹脂組成物からなるギヤを備え、
前記ギヤの歯面に、噛み合いによるすべり方向と略平行な方向性を有する表面粗さ面を形成することを特徴とする電動パワーステアリング装置用減速ギヤ機構。
【請求項３】
前記ギヤは、ウォームホイール、はすば歯車、平歯車、かさ歯車、及びハイポイドギヤのいずれかであることを特徴とする請求項１又は２に記載の電動パワーステアリング装置用減速ギヤ機構。
【請求項４】
前記表面粗さ面の算術平均粗さが、Ｒａ０．０５μｍ〜２μｍであることを特徴とする請求項１〜３のいずれかに記載の電動パワーステアリング装置用減速ギヤ機構。
【発明の詳細な説明】
【技術分野】
【０００１】
本発明は、電動モータの出力をステアリングシャフトに減速して伝達するための電動パワーステアリング装置用減速ギヤ機構に関する。
【背景技術】
【０００２】
自動車等に組み込まれる電動パワーステアリング装置には、電動モータに比較的高速回転、低トルクのものが使用されるため、電動モータとステアリングシャフトとの間に減速ギヤ機構が組み込まれている。この減速ギヤ機構としては、平歯車その他の歯車使用したものも知られているが、一組で大きな減速比が得られる等の理由から、ウォームとウォームに噛み合うウォームホイールとから構成される減速ギヤ機構を使用するのが一般的である。ここで、ウォームは電動モータの回転軸に連結される駆動ギヤであり、ウォームホイールは従動ギヤである。
【０００３】
このような減速ギヤ機構では、ウォームホイールとウォームの両方を金属製にすると、ステアリングホイールの操作時に歯打ち音や振動音等の不快音が発生するという不具合を生じることから、従来においては、ウォームを金属製とした場合は、ウォームホイールとして、金属製の芯管の外周部に樹脂製のギヤを一体に形成したものを使用することで騒音対策を行っている。また、このような樹脂製のギヤを備えるウォームホイールを用いることで、電動パワーステアリング装置の軽量化を図ることもできる。
【０００４】
上記樹脂製のギヤを形成する樹脂組成物としては、ポリアミド６、ポリアミド６６、ポリアセタール、ポリエーテルエーテルケトン（ＰＥＥＫ）、ポリフェニレンサルファイド（ＰＰＳ）等のベース樹脂に、ガラス繊維や炭素繊維等の繊維補強材を配合したものが広く使用されている。また、補強材を含有しないＭＣ（モノマーキャスト）ナイロン（登録商標）、ポリアミド６、ポリアミド６６等も用いられているが、近年では、耐疲労性、寸法安定性やコストを考慮して、繊維補強材を含有しないＭＣナイロン（登録商標）や、繊維補強材としてガラス繊維を含有するポリアミド６、ポリアミド６６、ポリアミド４６等が使用される（例えば、特許文献１参照）。
【０００５】
また、ウォームとウォームホイールとの摺接面の潤滑性を良好にして歯面の摩耗を低減することを目的として、ウォーム及びウォームホイールの少なくとも一方の歯面に油溜まり部を形成する技術が提案されている（例えば、特許文献２参照）。
【０００６】
【特許文献１】特公平６−６０６７４号公報
【特許文献２】特開平８−２２６５２６号公報
【発明の開示】
【発明が解決しようとする課題】
【０００７】
しかしながら、上記特許文献１では、脂肪族ポリアミド系材料は、耐疲労性に優れるものの、吸水性が高いため、ウォームホイールの樹脂製のギヤが水分を吸収して膨潤し、樹脂製のギヤとウォームとの間に存在していた隙間が無くなり、ウォームを圧迫する可能性があった。そして、ウォームホイールがウォームを圧迫すると、減速ギヤ機構の抵抗が大きくなり、結果として、ステアリングホイールの操作が重くなったり、圧迫によりギヤ部が摩耗や破損を起こしたりする可能性があった。
【０００８】
また、近年では大型車にまで電動パワーステアリング装置が適用されており、それに伴って電動モータの出力が大きくなり、結果として減速ギヤ機構に作用する伝達トルクが大きくなる傾向にある。しかし、省スペースの関係でギヤ径をそれほど大きくすることはできず、ウォームホイールの樹脂製のギヤに高面圧が加わるようになってきている。
【０００９】
一方、上記特許文献２では、樹脂の摩耗粉或いはギヤの摩耗粉は潤滑剤に混入して油溜まり部に溜まり、再び潤滑の用に供されても問題ないが、ガラス繊維の摩耗粉が混入したグリース等は研磨ペーストのように作用し、摩耗を促進することがある。また、通常、樹脂摩耗粉が先に発生して油溜まり部に溜まった後、ガラス繊維の摩耗粉が発生するため、油溜まり部から先に供給されるのは、ガラス繊維の摩耗粉が多く含まれる潤滑剤となる。さらに、油溜まり部による過大な凹凸面は、機械的な引っ掛かり等の要因となっていた。
【００１０】
本発明は、このような不都合を解消するためになされたものであり、その目的は、吸水寸法変化を抑制することができ、また、機械的強度、耐久性、及び耐摩耗性を向上することができる電動パワーステアリング装置用減速ギヤ機構を提供することにある。
【課題を解決するための手段】
【００１１】
本発明の上記目的は、下記の構成により達成される。
（１）電動モータの出力をステアリングシャフトに減速して伝達するための電動パワーステアリング装置用減速ギヤ機構において、金属製芯管の外周部に一体に形成され、５〜５０重量％の繊維状充填剤を含有する樹脂組成物からなるギヤを備え、ギヤの歯面に、噛み合いによるすべり方向と略平行な方向性を有する表面粗さ面を形成することを特徴とする電動パワーステアリング装置用減速ギヤ機構。
（２）電動モータの出力をステアリングシャフトに減速して伝達するための電動パワーステアリング装置用減速ギヤ機構において、５〜５０重量％の繊維状充填剤を含有する樹脂組成物からなるギヤを備え、ギヤの歯面に、噛み合いによるすべり方向と略平行な方向性を有する表面粗さ面を形成することを特徴とする電動パワーステアリング装置用減速ギヤ機構。
（３）ギヤは、ウォームホイール、はすば歯車、平歯車、かさ歯車、及びハイポイドギヤのいずれかであることを特徴とする（１）又は（２）に記載の電動パワーステアリング装置用減速ギヤ機構。
（４）表面粗さ面の算術平均粗さが、Ｒａ０．０５μｍ〜２μｍであることを特徴とする（１）〜（３）のいずれかに記載の電動パワーステアリング装置用減速ギヤ機構。
【発明の効果】
【００１２】
本発明の電動パワーステアリング装置用減速ギヤ機構によれば、ギヤの樹脂部分が５〜５０重量％の繊維状充填剤を含有する樹脂組成物からなるため、減速ギヤ機構の吸水寸法変化を抑制することができ、また、減速ギヤ機構の機械的強度及び耐久性を向上することができる。
【００１３】
また、本発明の電動パワーステアリング装置用減速ギヤ機構によれば、ギヤの歯面に、噛み合いによるすべり方向と略平行な方向性を有する表面粗さ面を形成するため、ギヤの表面粗さ面の凹部に保持される潤滑剤が、相手部材との接触面に供給され、且つ摩耗粉がギヤの表面粗さ面の凹部に逃げて容易に排出される。これにより、繊維状充填剤により機械的強度を向上した場合であっても、相手部材に対する摩擦力が小さくなるので、減速ギヤ機構の耐摩耗性を向上することができる。
【発明を実施するための最良の形態】
【００１４】
以下、本発明に係る電動パワーステアリング装置用減速ギヤ機構の一実施形態について、図面を参照して詳細に説明する。
【００１５】
図１に示すように、本実施形態の電動パワーステアリング装置１０は、上部舵輪軸１１ａと下部舵輪軸１１ｂとで構成される舵輪軸（ステアリングシャフト）１１を備えており、この舵輪軸１１は、舵輪軸ハウジング１２の内部に軸芯回りに回転可能に支持される。舵輪軸ハウジング１２は、車室内部の所定位置に、その下部を前方に向けて傾斜した状態に固定される。
【００１６】
また、上部舵輪軸１１ａの上端には、不図示の舵輪が固定されている。さらに、上部舵輪軸１１ａと下部舵輪軸１１ｂとは、不図示のトーションバーにより結合されており、舵輪から上部舵輪軸１１ａを経て下部舵輪軸１１ｂに伝達される操蛇トルクがトーションバーに検出され、検出された操蛇トルクに基づいて減速装置３０の電動モータ１３の出力が制御される。
【００１７】
舵輪軸１１の下端には、継手２５，２６を介してラック・ピニオン式運動変換機構２０が取り付けられる。このラック・ピニオン式運動変換機構２０は、長手方向を車両の左右方向として車両前部のエンジンルーム内に略水平に配置され、軸方向に移動自在なラック軸２１と、ラック軸２１の軸芯に対して斜めに支持されてラック軸２１の歯部に噛合する歯部を有するピニオンを含むピニオン軸２２と、ラック軸２１とピニオン軸２２を支承する筒状のラック軸ケース２３と、を備える。
【００１８】
減速装置３０内には、本実施形態の減速ギヤ機構４０が組み込まれている。減速ギヤ機構４０は、ウォームホイール３１と、ウォームホイール３１が噛合するウォーム３２と、を備え、ギヤケース３３に収納される。また、ウォーム３２の両端部には、ウォーム軸３２ａ，３２ｂが一体に形成されており、ウォーム軸３２ａ，３２ｂは、軸受部３４ａ，３４ｂを介して回転可能に支持され、ウォーム軸３２ａは、電動モータ１３の駆動軸１３ａにスプライン或いはセレーション結合される。そして、ウォームホイール３１の芯管４２が下部舵輪軸１１ｂに結合され、電動モータ１３の回転力がウォーム３２及びウォームホイール３１を経て下部舵輪軸１１ｂに減速されて伝達される。
【００１９】
ウォームホイール３１は、図３に示すように、金属製の芯管４２の外周部に繊維状充填剤を含有する樹脂組成物からなるギヤ４３が一体に形成される。また、ギヤ４３のギヤ歯４４の歯面には、ウォーム３２との噛み合いによるすべり方向と略平行な方向性を有する表面粗さ面が形成される。なお、ギヤ歯４４の歯面のすべり方向とは、図３の矢印Ａに沿う方向のことである。また、本実施形態では、ウォーム３２の材質は特に限定されず、例えば、金属製とすることができる。
【００２０】
ウォームホイール３１のギヤ４３を形成するベース樹脂は、特に限定されるものではないが、耐疲労性を優先する場合は、ポリアミド６やポリアミド６６、ポリアミド４６等の脂肪族ポリアミドが好適である。また、吸水による寸法変化を抑えることを優先する場合は、変性ポリアミド６Ｔやポリアミド９Ｔ等の芳香族ポリアミド、ポリフェニレンサルファイド（ＰＳＳ）、液晶ポリマー等が好適である。これらの樹脂は、組み合わせて使用してもよい。さらに、これらの樹脂に、酸無水物で変性されたポリオレフィンをブレンドすることで低吸水化を図ることができ、エチレンプロピレン非共役ジエンゴム（ＥＰＤＭ）やアクリルゴム、ニトリルゴム等のゴム状物質をブレンドすることで耐衝撃性の向上を図ることができる。
【００２１】
また、上記ベース樹脂は、生産性を考慮して、繊維状充填剤を含有した状態で射出成形が可能となる分子量とすることが好ましい。具体的には、数平均分子量で１３０００〜３００００が好ましく、更に耐疲労性や成形性等を考慮すると、数平均分子量で１８０００〜２６０００がより好ましい。数平均分子量が１３０００未満では、分子量が低すぎて耐疲労性が悪く、実用性が低い。これに対して、数平均分子量が３００００を越える場合は、繊維状充填剤を規定量含有した状態での溶融粘度が高すぎ、精度よく射出成形で製造することが困難になる。
【００２２】
また、本実施形態の繊維状充填剤の含有率は、ギヤ４３を形成する樹脂組成物の全量の５〜５０重量％であり、好ましくは１０〜４０重量％である。繊維状充填剤の含有率が５重量％未満では、補強効果が少なく、５０重量％を越える場合は、射出成形に適した流動性が得られないばかりでなく、相手部材のウォーム３２が損傷し易くなると共に、ウォーム３２の摩耗が大きくなり、減速ギヤ機構４０の耐久性が低下する可能性がある。
【００２３】
本実施形態の繊維状充填剤としては、ベース樹脂との接着性を考慮して、片末端にエポキシ基やアミノ基等を有するシランカプッリング剤、或いはエポキシ系、ウレタン系、アクリル系等のサイジング剤で表面処理したものが好ましい。シランカップリング剤やサイジング剤は、ベース樹脂の種類に応じて選択され、例えば、エポキシ基やアミノ基等含有するシランカップリング剤は、エポキシ基やアミノ基がポリアミド樹脂のアミド結合に作用して補強効果を向上させる。
【００２４】
なお、繊維状充填剤は、ギヤ４３において、３００〜９００μｍの繊維長を有することが好ましく、５５０〜６００μｍの繊維長であることがより好ましい。繊維長が３００μｍ未満では、補強効果及び寸法安定効果が少なく、好ましくない。一方、ベース樹脂との混練、射出成形を行う過程で９００μｍを越えるような長い繊維状態を維持するのは困難であり、繊維長の上限は製造工程に由来して設定した値である。このような繊維長とするには、混練条件や成形条件を調整すればよい。
【００２５】
また、繊維状充填剤は、ガラス繊維、炭素繊維、チタン酸カリウム、ウォラストナイトなどの無機物質から選ばれる少なくとも一つを用いることができる。さらに、ベース樹脂には、カーボンブラックやベンガラ等の着色剤等を添加してもよく、耐熱性が十分ではないベース樹脂を用いる場合には、成形時及び使用時の熱による劣化を防止するためにヨウ化物系熱安定化剤やアミン系酸化防止剤を、それぞれ単独あるいは併用して添加することが好ましい。
【００２６】
そして、本実施形態のウォームホイール３１は、例えば、次の工程で製造することができる。
まず、金属製の芯管４２の外周面に、ショットブラスト加工、ローレット加工、スプライン加工等を施す。この場合、ローレット加工及びスプライン加工が好ましく、また、ローレット加工のＶ字状溝の深さは０．２〜０．８ｍｍが好ましく、０．３〜０．７ｍｍがより好ましい。一方、スプライン加工では、プレス成形で加工可能なインボリュートスプライン加工が低コストで最も好適である。
【００２７】
次いで、芯管４２を溶剤で脱脂した後、この芯管４２をスプルー及びディスクゲートを装着した金型に配置し、射出成形機により上記樹脂組成物を充填してギヤ４３を成形する。その後、ギヤ４３の外周部に切削加工によりギヤ歯４４を形成すると共に、ギヤ歯４４の歯面に、ウォーム３２との噛み合いによるすべり方向と略平行な方向性を有する表面粗さ面を形成する。
【００２８】
ギヤ歯４４の歯面に上記表面粗さ面を形成する方法としては、例えば、ウォーム３２に砥粒を電着してウォームホイール３１を加工する方法や、粗加工で歯切りしたウォームホイール３１とウォーム３２とを用意し、両者の間に砥粒を含むペースト等を供給して共削りする方法などを採用してもよい。砥粒は、いずれの場合も♯１０００〜♯３００００程度の粒度のものを用いる。ウォームホイール３１とウォーム３２とを用いて共削りする場合は、その組み合わせのままで電動パワーステアリング装置に組み付けるのが好ましい。
【００２９】
次に、本発明の効果を確かめるため、ウォームホイール３１及びウォーム３２をそれぞれ平板材及び球材に置き換えて、一定荷重のもとで摺動による摩擦試験を行い、摩擦・摩耗特性の評価を行った。
試験条件は次の通りである。
・球材（ウォームに相当）：３／８ｉｎｃｈ  ＳＵＪ２（Ｒａ０．１５μｍ）
・平板材（ウォームホイールに相当）：ポリアミド６６（無機フィラー４０重量％）
・垂直荷重：４９Ｎ
・摺動速度：１０ｍ／ｓ
・摺動距離：５ｍ（往復１０ｍ）
・往復回数：５万回（総すべり距離：５００ｍ）
・雰囲気：グリース潤滑
【００３０】
図４に、平板材に形成される表面粗さ面の表面粗さがＲａ１．２μｍのときの球材の摺動回数ｎと摩擦係数μの経時変化を測定した結果を示す。この結果より、摩擦係数μは、平板板の表面粗さ面の形成方向に対して球材が平行に摺動した方が、直交に摺動した場合と比較して小さく、また、ほぼ一定の値を示し安定していることがわかった。
【００３１】
次に、図５に、平板材の表面粗さ面の表面粗さＲａを変化させ、その表面粗さ面の形成方向に対して球材を平行及び直交に摺動させる摩擦試験を行い、その後の摩耗痕深さｄを測定した結果を示す。この結果より、摩耗痕深さｄは、平板材の表面粗さ面の形成方向に対して球材が平行に摺動した方が、直交に摺動した場合と比較して小さく、また、バラツキも小さいことがわかった。
【００３２】
これらの結果は、平板材の表面粗さ面の形成方向に対して球材が平行に摺動した場合、摩擦方向に対して平行に存在する表面粗さ面の相手部材と接触していない凹部よりグリースが２固体の接触界面に供給されること、及び接触界面より生成される摩耗粉などの異物が、摺動方向と同じ方向、即ち、平行に存在する表面粗さ面の凹部に逃げ、相手部材との摺動により摩擦域より排出されるためと考えられる。
【００３３】
但し、平板材の表面粗さ面の表面粗さが大きい場合、表面粗さ面の凸部が積極的に荷重を受けるため、凸部が塑性変形してバックラッシュが増加してしまう。このため、平板材の表面粗さはＲａ２μｍ以下である必要がある。また、平板材の表面粗さ面の表面粗さがＲａ０．０５μｍ未満の場合、接触界面へのグリース供給機能や接触界面に生成される摩耗粉を排出機能が損なわれるため摩耗が増加してしまう。このため、平板材、即ち、ウォームホイール３１の歯面の表面粗さはＲａ０．０５μｍ〜２μｍである必要がある。
【００３４】
以上説明したように、本実施形態の電動パワーステアリング装置用減速ギヤ機構によれば、ウォームホイール３１のギヤ４３が５〜５０重量％の繊維状充填剤を含有する樹脂組成物からなるため、減速ギヤ機構４０の吸水寸法変化を抑制することができ、また、減速ギヤ機構４０の機械的強度及び耐久性を向上することができる。
【００３５】
また、本実施形態の電動パワーステアリング装置用減速ギヤ機構によれば、ギヤ４３のギヤ歯４４の歯面に、噛み合いによるすべり方向と略平行な方向性を有するＲａ０．０５μｍ〜２μｍの表面粗さ面を形成するため、ギヤ４３のギヤ歯４４の表面粗さ面の凹部に保持される潤滑剤が、相手部材であるウォーム３２との接触面に供給され、且つ摩耗粉がギヤ４３のギヤ歯４４の表面粗さ面の凹部に逃げて容易に排出される。これにより、繊維状充填剤により機械的強度を向上した場合であっても、ウォーム３２に対する摩擦力が小さくなるので、減速ギヤ機構４０の耐摩耗性を向上することができる。
【００３６】
なお、本実施形態では、減速ギヤ機構４０を構成するギヤとしてウォームホイールを例示したが、これに限定されず、はすば歯車、平歯車、かさ歯車、及びハイポイドギヤなどのギヤを本発明に適用してもよい。
【００３７】
また、本実施形態では、芯管４２の外周部にギヤ４３を形成したウォームホイール３１を例示したが、これに限定されず、ウォームホイール３１は、芯管４２を用いず、その全体が上記樹脂組成物で形成されていてもよい。
【実施例】
【００３８】
次に、実施例１，２及び比較例１，２のウォームホイールについて、寸法安定性評価及び耐久性評価を行った。
【００３９】
（実施例１）
溝の深さ０．５ｍｍのローレット加工を施した外径６５ｍｍ、幅１６ｍｍのＳ４５Ｃ製の芯管をコアとして、芯管の外周部にポリアミド６６＋ガラス繊維２５重量％の樹脂組成物をインサート成形し、内径６４ｍｍ、外径８４ｍｍ、幅１５．５ｍｍのブランク材を作製した。さらに、ブランク材の外周部にギヤ歯を形成すると共に、ギヤ歯の歯面に、噛み合いによるすべり方向と略平行な方向性を有する表面粗さ面を切削加工により形成し、図３に示すようなウォームホイールを作製した。なお、その際の表面粗さ面の表面粗さはＲａ１．０μｍとした。
【００４０】
（実施例２）
芯管の外周部にインサート成形される樹脂組成物をポリアミド６６＋ウォラストナイト４０重量％とした以外は、実施例１と同様にしてウォームホイールを作製した。
【００４１】
（比較例１）
ギヤ歯の歯面に、噛み合いによるすべり方向と直交した方向性を有する表面粗さ面を切削加工により形成した以外は、実施例１と同様にしてウォームホイールを作製した。
【００４２】
（比較例２）
芯管の外周部にインサート成形される樹脂組成物を繊維状充填剤による強化を行っていないポリアミド６６とした以外は、比較例１と同様にしてウォームホイールを作製した。
【００４３】
（１）寸法安定性評価
作製したウォームホイールを次の条件Ａ又は条件Ｂの環境下に放置し、１００時間、５００時間経過後のギヤ外径寸法の変化量を測定した。結果を表１に示すが、いずれの環境条件においても、変化量が４０μｍ以下を合格として「○」で表示し、４０μｍを越えるものを不合格として「×」で表示した。
・条件Ａ：５０℃、９０％ＲＨ
・条件Ｂ：８０℃、９０％ＲＨ
【００４４】
（２）耐久性評価
作製したウォームホイールを実際の自動車の電動パワーステアリング装置の減速ギヤ機構に組み込み、摩耗やクリープによる変形を評価するため、次の条件Ｃ又は条件Ｄで操蛇操作を繰り返し、耐久性を評価した。結果を表１に示すが、いずれの条件下においても１０万回の操蛇操作に耐え得るときを合格として「○」で表示し、１０万回の操蛇操作に耐えられないときを不合格とし「×」で表示した。
・条件Ｃ：５０℃、９０％ＲＨ
・条件Ｄ：８０℃、９０％ＲＨ
【００４５】
【表１】
2009202754.tif 000003
【００４６】
表１の寸法安定性評価から明らかなように、実施例１，２及び比較例１では、吸水による寸法変化が抑制されることがわかった。これは、ポリアミド６６は、本来、吸水による寸法変化が大きい樹脂であるが、繊維状充填剤であるガラス繊維やウォラストナイトを配合することにより寸法変化量が減少したと考えられる。
【００４７】
表１の耐久性評価から明らかなように、実施例１，２は、比較例１と比較して耐久性が向上していることがわかった。これは、すべり方向と略平行に存在する表面粗さ面の相手部材と接触していない凹部に保持されるグリースが接触界面に供給されること、及び接触界面より生成される摩耗粉などの異物が、すべり方向に略平行に存在する表面粗さ面の凹部に逃げ、摩擦域より容易に排出されるためと考えられる。
【図面の簡単な説明】
【００４８】
【図１】本発明に係る電動パワーステアリング装置用減速ギヤ機構の一実施形態が適用される電動パワーステアリング装置を説明するための概略構成図である。
【図２】図１に示す電動パワーステアリング装置に組み込まれる減速装置を説明するための部分断面図である。
【図３】図２に示す減速ギヤ機構を説明するための斜視図である。
【図４】摺動回数ｎと摩擦係数μとの関係を示すグラフ図である。
【図５】表面粗さＲａと摩耗痕深さｄとの関係を示すグラフ図である。
【符号の説明】
【００４９】
１０    電動パワーステアリング装置
１１    舵輪軸
１２    舵輪軸ハウジング
１３    電動モータ
２０    ラック・ピニオン式運動変換機構
２１    ラック軸
２２    ピニオン軸
３０    減速装置
３１    ウォームホイール
３２    ウォーム
４０    減速ギヤ機構
４２    芯管
４３    ギヤ
４４    ギヤ歯
【図１】
2009202754.tif 000004
【図２】
2009202754.tif 000005
【図３】
2009202754.tif 000006
【図４】
2009202754.tif 000007
【図５】
2009202754.tif 000008